ЧУГУН
IRON

Изобретение относится к области черной металлургии, а именно к составам чугуна, который может быть использован для изготовления деталей тепловых агрегатов, печей.
Известен чугун, включающий, мас.%: углерод 1,7-3,8; кремний 0,01-2.5; марганец 0,01-1,0; никель 0,01-5,0; титан 0,01-0,15; молибден 0,01-2,0; тантал 0,001-0,1; бор 0,01-0,1; железо - остальное [1].
Задачей изобретения является повышение термостойкости чугуна.
Технический результат достигается тем, что чугун, содержащий углерод, кремний, марганец, бор, вольфрам, железо, дополнительно включает алюминий, магний, теллур, цирконий, причем компоненты находятся при следующем соотношении, мас.%: углерод 3,6-3,8; кремний 0,3-0,5; марганец 0,4-0,5; бор 0,01-0,015; вольфрам 1,2-1,8; алюминий 3,2-3,6; магний 0,001-0,0015; теллур 0,001-0,0015; цирконий 0,15-0,2; железо - остальное.
В таблице приведены составы чугуна.
Компоненты
Содержание, мас.% в составах
1
2
3
Углерод
3,8
3,7
3,6
Кремний
0,5
0,4
0,3
Марганец
0,4
0,45
0,5
Бор
0,015
0,013
0,01
Вольфрам
1,2
1,5
1,8
Алюминий
3,6
34
3,2
Магний
0,001
0,0013
0,0015
Теллур
0,001
0,0013
0,0015
Цирконий
0,2
0,17
0,15
Железо
остальное
остальное
остальное
Термостойкость (при нагреве до 550°С токами высокой частоты и охлаждении в воде до 20°С), циклы
~420
~420
~420
В чугуне компоненты проявляют себя следующим образом. Бор и теллур стабилизируют карбиды, способствуют улучшению прокаливаемости сплава. Магний раскисляет сплав. Вольфрам препятствует возникновению и развитию трещин при перепадах температур, увеличивает работоспособность изделий при высоких температурах. Алюминий препятствует росту окалины, повышает вязкость сплава. Цирконий способствует измельчению зерна.
Чугун выплавляют в электропечах и отливают в формы. Отливки подвергают отжигу при температуре 600°С.
Источники информации
1. GB 1149401, 1969.